(57)【特許請求の範囲】
【請求項１】
Ｃｕが予合金化した原料鉄粉の表面に、Ｃｕ粉末が拡散付着した鉄基合金粉末であって、Ｃｕを２．０〜５．０質量％含有し、残部がＦｅおよび不可避的不純物からなり、
上記Ｃｕの１／１０〜８／１０は上記原料鉄粉の表面に拡散付着し、かつ残りのＣｕは予合金化している粉末冶金用鉄基合金粉末。
【請求項２】
請求項１に記載の鉄基合金粉末を原料として含む焼結鍛造部材。
【発明の詳細な説明】
【技術分野】
【０００１】
本発明は、粉末冶金製品の原料粉である鉄基合金粉末と、この鉄基合金粉末を原料として、焼結鍛造法で製造される焼結鍛造部材に関する。
【背景技術】
【０００２】
粉末冶金製品の中でも焼結鍛造製品は、自動車エンジンのコンロッドなど、特に高強度を要求される部材に使用されている。【０００３】
焼結鍛造製品の原料粉としては、純鉄粉にＣｕ粉と黒鉛粉を混合したＦｅ−Ｃｕ−Ｃ系の鉄基合金粉末が多くの場合用いられている（特許文献１〜４）。また、原料粉にさらに切削性改善のためのＭｎＳなどの切削性改善剤が添加されることもある（特許文献１、４および５）。【０００４】
ここで、近年、コンロッド向けの用途では、エンジンの小型化や高性能化などが進行していて、さらに高強度な材料が求められている。そのため、Ｃｕ量やＣ量の最適化に関する検討が行われているが（特許文献１、２および５）、強度向上の効果は限定的である。【０００５】
また、特許文献３には、鉄粉に、ＭｏやＮｉ、Ｃｕなどの合金元素を予合金化させたものなどが提案されている。しかしながら、合金元素は高コストであるだけでなく、鉄基合金粉末中に、マルテンサイトなどの硬い組織を形成するために、かかる合金元素を含む鉄基合金粉末を用いた焼結体は切削性が悪くなるという問題点がある。【０００６】
これに対して、特許文献４では、Ｃｕのみを鉄粉に予合金化することによって、焼結体の切削性を維持しつつ、焼結体強度を向上させるという技術が提案されている。
【先行技術文献】
【特許文献】
【０００７】
【特許文献１】米国特許第６３９１０８３号明細書
【特許文献２】米国特許出願公開第２００６／８６２０４号明細書
【特許文献３】米国特許第３９０１６６ｌ号明細書
【特許文献４】特表２０１１−５０９３４８号公報
【特許文献５】特許第４９０２２８０号公報
【特許文献６】特開平１０−９６００１号公報
【特許文献７】特開平８−９２６０４号公報
【特許文献８】特開２００４−２３２００４号公報
【発明の概要】
【発明が解決しようとする課題】
【０００８】
しかしながら、前掲した特許文献４に記載された技術では、鉄基合金粉末粒子の硬度が上昇して圧縮性が低下する。このために、かかる鉄基合金粉末を用いた成形体の強度は低減しやすい。また、かかる鉄基合金粉末の成形は、高圧縮力を必要とするために、成形金型が擦り減りやすく、成形金型の寿命低減を招くといった問題点があった。なお、これらの問題に対して、鉄粉にＣｕ粒子を拡散付着させて圧縮性を確保する技術（特許文献６）が提案されているが、焼結後のＣｕの分布が不均一となりやすく、強度向上の効果は限定的である。
また、焼結体の強度向上の方策としては、焼結温度を高温とすることも考えられるが、大量のエネルギーを消費するために、焼結温度は低温化することが望まれている。【０００９】
本発明は、上記した従来技術の課題を解消して、従来のＣｕ予合金化鉄基合金粉末よりも圧縮性に優れると同時に、従来のＣｕ粉末を混合した鉄基合金粉末よりも低温で焼結したとしても、高強度な焼結鍛造部材を製造することが可能な粉末冶金用鉄基合金粉末を提供することを目的とする。
また、本発明は、その鉄基合金粉末を用いた焼結鍛造部材を提供することを目的とする。
なお、本発明で高強度とは、Ｃｕ量が同等の場合に、焼結鍛造した後の部材強度が従来の焼結鍛造した後の部材強度よりも高くなることを意味する。【００１０】
また、原料鉄粉に、Ｃｕを予合金化させた従来技術としては、前掲特許文献４がある。しかしながら、この技術は、予合金化後の原料鉄粉を黒鉛粉とのみ混合して焼結した後の、原料鉄粉中のＣｕ分布の均一性を高めるためものである。したがって、この技術は、圧粉成形時の圧縮性と焼結鍛造後のＣｕ分布の均一性とを両立させるための最適なＣｕ配分（予合金Ｃｕと拡散付着Ｃｕとの比）を示唆するものではない。
【課題を解決するための手段】
【００１１】
すなわち、本発明の要旨構成は次のとおりである。
１．Ｃｕを予合金化した原料鉄粉の表面にＣｕを粉末の形で拡散付着させた鉄基合金粉末であって、Ｃｕを２．０〜５．０質量％含有し、残部がＦｅおよび不可避的不純物からなり、
上記Ｃｕの１／１０〜８／１０は上記原料鉄粉の表面に拡散付着し、かつ残りのＣｕは予合金化している粉末冶金用鉄基合金粉末。【００１２】
２．前記１に記載の鉄基合金粉末を原料とする焼結鍛造部材。
【発明の効果】
【００１３】
本発明によれば、鉄粉表面のＣｕ分布がより均一になるため、従来のＦｅ−Ｃｕ−Ｃ系の鉄基合金粉末に比べて、低い焼結温度でも焼結後の部材中のＣｕ分布が均一となる。このため、機械強度が高い焼結鍛造部材を低コストで製造することができる。
【発明を実施するための形態】
【００１４】
以下、本発明を具体的に説明する。
本発明において、鉄基合金粉末に含まれるＣｕ量は２．０〜５．０質量％の範囲とする。
鉄基合金粉末に含まれるＣｕ量が２．０質量％に満たないと、Ｃｕ添加による焼結鍛造部材の強度向上効果が十分ではなくなる。一方、鉄基合金粉末に含まれるＣｕ量が５．０質量％を超えても、５．０質量％のＣｕ添加の場合に比べて、焼結鍛造部材の強度はさほど向上しない。このため、鉄基合金粉末に含まれるＣｕ量の上限は５．０質量％とする。
なお、上記Ｃｕ以外の鉄基合金粉末の残部はＦｅおよび不可避的不純物である。
【００１５】
また、本発明は、上記鉄基合金粉末に含まれるＣｕ量の１／１０〜８／１０を、予合金化された原料鉄粉の表面に粉末の形で拡散付着させ、残りのＣｕは原料鉄粉中に予合金化させておくことが最大の特徴である。
【００１６】
上記拡散付着させるＣｕ量が鉄基合金粉末に含まれるＣｕ量の１／１０に満たないと、鉄基合金粉末の圧縮性向上の効果が低くなる。一方、拡散付着させるＣｕ量が鉄基合金粉末に含まれるＣｕ量の８／１０を超えると、予合金化された原料鉄粉の表面上でのＣｕ分布の均一性が向上せずに、焼結鍛造部材の強度向上効果が限定的となる。
【００１７】
また、本発明において、予合金化された原料鉄粉の表面に粉末の形でＣｕを拡散付着させるとは、予合金化後の原料鉄粉の表面に、平均粒径（ｄ５０）：５０μｍ以下程度、好ましくは２０μｍ以下程度のＣｕ粉末を、拡散付着させることを意味する。なお、ここで言うＣｕ粉末の平均粒径（ｄ５０）とは、レーザー回折・散乱法によって体積基準で積算粒度分布を計測し、その値が５０％となる粒径を言う。
【００１８】
本発明の鉄基合金粉末を樹脂に埋め込んだ後研磨して、その粒子断面の元素分布をＥＰＭＡでマッピングすると予合金化されたＣｕの分布が観察される。一方、鉄基合金粉末の粒子表面をＥＰＭＡでマッピングすると、鉄基合金粉末の粒子表面は、拡散付着したＣｕ粉末によって、粒子内部よりもＣｕが濃化している様子が観察される。
【００１９】
なお、Ｃｕ粉末粒子が細かいほど焼結鍛造後のＣｕの均一性は良くなるが、平均粒径が２０μｍ以下の金属銅粉はコストが高い。そのため、金属銅粉を原料とした場合のＣｕ粉末の平均粒径の下限値は、１０μｍ程度とすることが好ましい。また、本発明で銅源として適用できる粉末は、金属銅や酸化銅など、鉄基合金粉末に用いられる従来公知のものを適用することが可能である。
さらに、特許文献７に例示される酸化銅粉は、２０μｍ以下の粒径であっても比較的低コストであるため、好適に適用することができる。
【００２０】
本発明に用いる鉄基合金粉末の原料となる鉄粉（本発明では、原料鉄粉という）は、鉄基合金粉末用に用いられる公知のものであれば、いずれの粉末でも使用することができる。
なお、本発明における原料鉄粉の不純物量は、Ｃが０．０１質量％以下、Ｏが０．１５質量％以下、Ｓｉが０．０５質量％以下、Ｍｎが０．１２質量％以下、Ｐが０．０１５質量％以下、Ｓが０．０１５質量％以下、Ｃｒが０．０３質量％以下、Ｎが０．０１質量％以下およびその他の元素が０．０１質量％以下に抑制されることが望ましい。
【００２１】
また、原料鉄粉の粒径は任意であるが、工業的に低コストで製造できるのは、水アトマイズ法では、平均（Ｄ５０）で３０〜１５０μｍの範囲のものである。従って、原料鉄粉の粒径は、水アトマイズ法を用いる場合、平均（Ｄ５０）で３０〜１５０μｍの範囲のものが好ましい。
なお、ここで言う原料鉄粉の平均粒径（Ｄ５０）とは、ＪＩＳ Ｚ ２５１０に記載の乾式ふるい分け法で測定したものである。そして、平均粒径は、かかるふるい分け法で測定した粒度分布から質量基準の積算粒度分布を算出し、その値が５０％となる粒径を内挿法で求めたものである。
【００２２】
次に、原料鉄粉の表面に粉末の形でＣｕを拡散付着させる方法について説明する。
本発明に用いられる拡散付着方法は、鉄粉等の表面にＣｕ粉末を拡散付着させるための常法に従えば良いが、後述する拡散付着熱処理を用いることが好ましい。なお、Ｃｕ粉末として酸化銅粉を用いた場合には、還元雰囲気で拡散付着熱処理を行うことによって酸化銅粉が還元され、予合金化された原料鉄粉の表面に金属Ｃｕ粉が付着した本発明に従う鉄基合金粉末となる。
【００２３】
次に、本発明に従う鉄基合金粉末の製造方法について説明する。  
前記した原料鉄粉に対し、前記した成分範囲のＣｕを予合金化したのち、従来公知の任意の方法（水アトマイズ法、ガスアトマイズ法または電解法など）で、Ｃｕが予合金化された原料鉄粉とする。なお、水アトマイズ法を適用することによって低コストで製造することが可能となるので、Ｃｕが予合金化された原料鉄粉の製造には、水アトマイズ法を適用することが好ましい。
【００２４】
熱処理：本発明では、原料鉄粉に含まれる酸素や炭素を除去する目的で、還元雰囲気中、８００〜１０００℃の温度範囲で０．５〜２時間程度保持する熱処理を行うことが可能である。
【００２５】
Ｃｕ粉末混合：Ｃｕ予合金化後の原料鉄粉とＣｕ粉末とを、従来公知の任意の方法（Ｖ型混合機、ダブルコーン型混合機、へンシェルミキサまたはナウターミキサなど）を用いて混合する。なお、粉末混合時には、混合Ｃｕ銅粉末の偏析防止のために、マシン油などの結合剤を添加しても良い。
【００２６】
拡散付着熱処理：上記Ｃｕ粉末の混合物を、還元雰囲気（水素ガスや水素窒素混合ガスなど）中で、７００〜１０００℃の温度範囲で０．５〜２時間程度保持する熱処理を施すことによって、Ｃｕ粉末が予合金化後の原料鉄粉の表面に拡散付着する。
なお、前記した事前の酸素や炭素を除去する熱処理を省略した場合には、この工程で原料鉄粉に含まれる炭素や酸素が除去される。
また、本発明における拡散付着の方法は、従来公知の任意の方法を用いることが可能であるが、例えば特許文献６に記載された方法や、特許文献８に記載された方法であっても好適に使用することができる。
【００２７】
粉砕および分級：本発明では、ハンマーミルなど公知の任意の方法で粉砕したのち、篩などによって所定の粒度に分級することができる。
本発明において、鉄基合金粉末の平均粒径（Ｄ５０）は、取り扱いの容易性等から、原料鉄粉と同様に３０〜１５０μｍ程度とするのが好ましい。なお、ここで言う鉄基合金粉末の平均粒径（Ｄ５０）は、原料鉄粉の平均粒径と同様の方法で測定し、求めることができる。
【００２８】
次に、本発明の鉄基合金粉末を用いた焼結鍛造部材の製造方法（焼結鍛造法）について説明する。
前述した鉄基合金粉末に、所定量（例えば、０．３〜０．８質量％）の炭素を、黒鉛粉の形態で混合（混合法は公知の任意の手段が適用可能）する。
なお、黒鉛粉は天然黒鉛や人造黒鉛、カーボンブラックなど、従来公知のものがいずれも適用可能である。
【００２９】
また、本発明の鉄基合金粉末に対し、さらにＣｕ粉を混合して、焼結鍛造部材の最終的なＣｕ量を調整することも可能である。
【００３０】
同時に（または別工程で）、ステアリン酸亜鉛などの潤滑剤を０．３〜１．０質量％の範囲で混合してもよい。さらに、ＭｎＳなど、切削性を改善する物質を、粉末の形で、０．１〜０．７質量％の範囲で混合することも可能である。
【００３１】
ついで、金型を用いて所定の形状に圧縮成形する。かかる圧縮成形は、焼結鍛造の際に用いられる公知の技術を用いれば良い。
さらに、不活性または還元性の雰囲気で焼結する。焼結温度は１１２０〜１２５０℃の範囲が好ましい。なお、焼結温度は、高温ほどＣｕ分布が均一となって好ましいが、高コストとなるため、本発明では、１１２０〜１２５０℃の範囲が好ましい。より好ましくは、１１２０〜１１８０℃の範囲である。
【００３２】
ここで、上記焼結前に、上記潤滑剤を除去するため、４００〜７００℃の温度範囲で一定時間保持する脱脂工程を追加してもよい。
【００３３】
本発明では、焼結後に冷却せず連続して、または一旦冷却した後再加熱して、熱間で鍛造する。なお、鍛造条件は公知のもので良いが、鍛造時の温度は１０００〜１２００℃の範囲が好ましい。
【００３４】
上記した以外の焼結鍛造部材の製造条件や設備、その方法等は、公知のものを適用することができる。
【実施例】
【００３５】
・鉄基合金粉末の製造
表１に示すように、Ｃｕをｌ．０〜６．０質量％添加した溶鋼を、水アトマイズ法を用いて、Ｃｕが予合金化された原料鉄粉を製造した。なお、一部の原料鉄粉は、Ｃｕの予合金化を行わなかった。また、原料鉄粉の不純物含有量は、いずれも、Ｓｉ≦０．０５質量％、Ｍｎ≦０．１５質量％、Ｐ≦０．０２５質量％およびＳ≦０．０２５質量％であった。
ついで、Ｃｕを予合金化した原料鉄粉およびＣｕを予合金化しなかった原料鉄粉に、平均粒径：２５μｍの電解銅粉を拡散付着用のＣｕ源として添加し、Ｖ型混合機を用いて１５分間混合した。なお、一部の条件では、かようなＣｕの添加を行わなかった。拡散付着用のＣｕ源としては、平均粒径１５μｍのアトマイズ銅粉（Ｎｏ．４Ａ）、平均粒径５μｍのアトマイズ銅粉（Ｎｏ．１５）、あるいは平均粒径２．５μｍの亜酸化銅粉（Ｎｏ．１４、およびＮｏ．１７Ａ）を用いた。また、Ｎｏ．１６は、本発明の鉄基合金鋼粉に所定量のＣｕ粉をさらに混合した。
さらに、これらの粉末に対し、以下の拡散付着熱処理および粉砕を施した。
拡散付着熱処理：水素雰囲気中、温度：９２０℃で、３０分間熱処理して、表１に示した成分の鉄基合金粉末を製造した。
粉砕：ケーキ状に固化した熱処理体を、ハンマーミルを用いて粉砕し、目開きが１８０μｍの節で分級して、篩下を製品とした。粉砕後の製品のＣ量およびＯ量は、いずれの条件でも、Ｃ≦０．０１質量％、Ｏ≦０．２５質量％であった。なお、亜酸化銅をＣｕ粉として添加したＮｏ．１４およびＮｏ．１７Ａは、この処理によって亜酸化銅が金属銅に還元されていることを確認した。【００３６】
・焼結鍛造部材の製造および評価
鉄基合金粉末：１００質量部に対して、黒鉛粉：０．６質量部、潤滑剤（ステアリン酸亜鉛）：０．８質量部、およびＭｎＳ粉末：０．６質量部を添加して、ダブルコーン型混合機を用いて混合し、混合粉を得た。
この混合粉を、１０ｍｍ×１０ｍｍ×５５ｍｍの直方体形状に、所定の圧力で、圧縮成形した。圧縮成形後の圧縮密度を表１に併記する。
ついで、ＲＸ雰囲気で、表１に記載した焼結温度で２０分間焼結した。
さらに、室温まで一旦冷却した後、１１２０℃まで加熱して鍛造し、部材密度：７．８Ｍｇ／ｍ３以上となる試験片を作製した。
この試験片から、長さ：５０ｍｍ×直径：３ｍｍの引張試験片を切り出して、降伏応力および破断前最大応力（引張強さ）を測定した。
測定結果をさらに表１に併記する。【００３７】
【表１】
0005999285.tif 000002
【００３８】
Ｃｕ添加量が本発明の範囲より小さいＮｏ．１は、発明例に比較して降伏応力が低い。また、Ｃｕ添加量が本発明の範囲より高いＮｏ．２４は、圧粉密度が低位となってしまった。【００３９】
原料鉄粉にＣｕを混合しただけの、従来例（Ｎｏ．２、Ｎｏ，７およびＮｏ．８）は、それぞれ、Ｃｕ添加量を始めとするその他の条件が同一の発明例と（Ｎｏ．２はＮｏ．３Ａおよび４〜５と、Ｎｏ．７はＮｏ．９〜１１と、Ｎｏ．８はＮｏ．１２と）比較して焼結鍛造後の降伏応力が低い。これは、鉄粉表面のＣｕ分布の不均一性が原因であると考えられる。【００４０】
予合金化後の原料鉄粉にＣｕを拡散付着しない従来例（Ｎｏ．６、Ｎｏ．１９、およびＮｏ．２３）は、それぞれその他の条件が同一の発明例と（Ｎｏ．６はＮｏ．３Ａおよび４〜５と、Ｎｏ．１９はＮｏ．９〜１１および１６〜１７と、Ｎｏ．２３はＮｏ．２０〜２２およびＮｏ．２１Ａと）比較して圧縮密度が低く圧縮性が悪い。原料鉄粉にＣｕが過大に予合金化されているのが原因であると考えられる。【００４１】
Ｃｕ拡散付着量が本発明の範囲より低い条件（Ｎｏ．１８）は、その他の条件が同一の発明例（Ｎｏ．１０〜１１、１６〜１７）に比較して圧縮密度が低く圧縮性が悪い。原料鉄粉の素地にＣｕが過大に予合金化されているのが原因であると考えられる。【００４２】
Ｃｕ拡散付着量が本発明の範囲より高い条件（Ｎｏ．３、Ｎｏ．８Ａ、およびＮｏ．１９Ａ）は、それぞれその他の条件が同一の発明例と（Ｎｏ．３はＮｏ．３Ａおよび４〜５と、Ｎｏ．８ＡはＮｏ．９〜１１および１６〜１７と、Ｎｏ．１９ＡはＮｏ．２０〜２２およびＮｏ．２１Ａと）比較して降伏応力が低い。焼結部材内のＣｕ分布の不均一性が原因であると考えられる。【００４３】
拡散付着したＣｕ粉の粒径が小さい水準（Ｎｏ．４ＡおよびＮｏ．１５）は、Ｃｕ粉の粒径が粗くその他の条件が同一の水準（それぞれＮｏ．４およびＮｏ．１２）に比較して、降伏応力および引張強さが一段高い値となっている。これは、鉄粉表面のＣｕ分布がより均一であるからと考えられる。【００４４】
また、平均粒径が２．５μｍの亜酸化銅粉を拡散付着させるＣｕ粉として用いたＮｏ．１４は、Ｃｕ粉粒径が粗くその他の条件が同一のＮｏ．１２よりも降伏応力および引張強さが一段高くなっている。一方、Ｃｕ粉粒径が粗く焼結温度を１２５０℃としたＮｏ．１３とほぼ同等の降伏応力および引張強さを示している。これは、拡散付着させるＣｕ粉の粒径が小さいほど、低い焼結温度でも焼結部材中のＣｕ分布が均一となって、本発明の効果がより顕著に発現することを示している。【００４５】
なお、鉄粉にＣｕを混合した従来例で、焼結温度が１１７０℃のＮｏ．８よりも、焼結温度が１１２０℃の発明例（Ｎｏ．１０〜１１および１６〜１７）の方が、降伏応力が高くなっているのは、本発明に従うことで、低い焼結温度でも焼結部材中のＣｕ分布がより均一になっていることが原因であると考えられる。
【要約】
Ｃｕを２．０〜５．０質量％含有し、残部がＦｅおよび不可避的不純物からなり、該Ｃｕ量の１／１０〜８／１０は粉末の形で鉄基合金粉末の原料となる鉄粉の表面に拡散付着し、残りのＣｕは予合金として上記鉄粉に含むことによって、従来のＣｕ予合金化鉄基合金粉末よりも圧縮性に優れると同時に、従来のＣｕ粉末を混合した系の鉄基合金粉末よりも低温で焼結したとしても、高強度の焼結鍛造部材を製造することが可能な粉末冶金用鉄基合金粉末を得る。